【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】  エタンおよび／またはエチレンを酢酸まで選択酸化するための触媒組成物において、組成物は酸素と組み合わせて元素：
Ｍｏａ．Ｗｂ．Ａｇｃ．Ｉｒｄ．［Ｎｂ＋Ｖ］ｅ．Ｙｆ            （Ｉ）
［式中、ＹはＣｒ、Ｍｎ、Ｔａ、Ｔｉ、Ｂ、Ａｌ、Ｇａ、Ｉｎ、Ｐｔ、Ｚｎ、Ｃｄ、Ｂｉ、Ｃｅ、Ｃｏ、Ｒｈ、Ｃｕ、Ａｕ、Ｆｅ、Ｒｕ、Ｏｓ、Ｋ、Ｒｂ、Ｃｓ、Ｍｇ、Ｃａ、Ｓｒ、Ｂａ、Ｚｒ、Ｈｆ、Ｎｉ、Ｐ、Ｐｂ、Ｓｂ、Ｓｉ、Ｓｎ、Ｔｌ、Ｕ、ＲｅおよびＰｄよりなる群から選択される１種もしくはそれ以上の元素であり；
ａ、ｂ、ｃ、ｄ、ｅおよびｆは
０＜ａ≦１、０≦ｂ＜１およびａ＋ｂ＝１；
０＜（ｃ＋ｄ）≦０．１；
０＜ｅ≦２；および
０≦ｆ≦２
となるような各元素のグラム原子比を示す］
からなることを特徴とする触媒組成物。
【請求項２】  ｃおよびｄをｃ＋ｄが少なくとも１０−６となるようにする請求項１に記載の触媒組成物。
【請求項３】  ｃおよびｄが（ｃ＋ｄ）≦０．０５となるようにする請求項１または２に記載の触媒組成物。
【請求項４】  グラム原子基準にてイリジウムより多い銀が存在する請求項１〜３のいずれか一項に記載の触媒組成物。
【請求項５】  ｃがｄの少なくとも１０倍である請求項４に記載の触媒組成物。
【請求項６】  ｅが少なくとも０．０５である請求項１〜５のいずれか一項に記載の触媒組成物。
【請求項７】  ｅが少なくとも０．２である請求項６に記載の触媒組成物。
【請求項８】  ｅが０．５以下である請求項１〜７のいずれか一項に記載の触媒組成物。
【請求項９】  ｆが少なくとも１０−６である請求項１〜８のいずれか一項に記載の触媒組成物。
【請求項１０】  ｆが０．２以下である請求項１〜９のいずれか一項に記載の触媒組成物。
【請求項１１】  ＹがＣｕ、Ｐｄ、Ｐｔ、Ｒｅ、ＲｕおよびＳｂよりなる群から選択される少なくとも１種の元素である請求項１〜１０のいずれか一項に記載の触媒組成物。
【請求項１２】  ａが少なくとも０．１、好ましくは少なくとも０．５である請求項１〜１１のいずれか一項に記載の触媒組成物。
【請求項１３】  ｂが０．９以下である請求項１〜１２のいずれか一項に記載の触媒組成物。
【請求項１４】  式（Ｉ）がＭｏａ．Ｗｂ．Ａｇｃ．［Ｎｂ＋Ｖ］ｅＹｆ；Ｍｏａ．Ｗｂ．Ｉｒｄ．［Ｎｂ＋Ｖ］ｅＹｆ；Ｍｏａ．Ｗｂ．［Ａｇ＋Ｉｒ］ｃ＋ｄ．［Ｎｂ＋Ｖ］ｅ．Ｙｆ；Ｍｏａ．Ａｇｃ．［Ｎｂ＋Ｖ］ｅ．Ｙｆ．；Ｍｏａ．Ｉｒｄ．［Ｎｂ＋Ｖ］ｅ．Ｙｆ；Ｍｏａ．［Ａｇ＋Ｉｒ］ｃ＋ｄ．［Ｎｂ＋Ｖ］ｅ．Ｙｆ；［Ｍｏ＋Ｗ］ａ＋ｂ．Ａｇｃ．［Ｎｂ＋Ｖ］ｅ．Ｙｆ；［Ｍｏ＋Ｗ］ａ＋ｂ．Ｉｒｄ．［Ｎｂ＋Ｖ］ｅ．Ｙｆ；［Ｍｏ＋Ｗ］ａ＋ｂ．［Ａｇ＋Ｉｒ］ｃ＋ｄ．［Ｎｂ＋Ｖ］ｅ．Ｙｆ
［ここでＹ、ａ、ｂ、ｃ、ｄ、ｅおよびｆは請求項１〜１３のいずれか一項に記載の意味を有する］
よりなる群から選択される、請求項１に記載の触媒組成物。
【請求項１５】  ＹがＣｕ、Ｐｄ、Ｐｔ、Ｒｅ、ＲｕおよびＳｂよりなる群から選択される少なくとも１種の元素である請求項１４に記載の触媒組成物。
【請求項１６】  式（Ｉ）がＭｏ１．００．Ｒｅ０．６９．Ｖ０．７２．Ｎｂ０．２５．Ｓｂ０．０８．Ｃａ０．０３．Ａｇ０．０２８Ｏｙ；Ｍｏ１．００．Ｒｅ０．６９．Ｖ０．７２．Ｎｂ０．２５．Ｓｂ０．０８．Ｃａ０．０３．Ｉｒ０．０２８Ｏｙ；Ｍｏ１．００．Ｖ０．２５．Ｎｂ０．１２．Ａｇ０．０１４Ｏｙ；およびＭｏ１．００．Ｖ０．２５．Ｎｂ０．１２．Ａｇ０．００００２８．Ｉｒ０．０００００１８Ｏｙ
［ここでｙは酸素のための組成物における各元素の原子価を満たす数である］
よりなる群から選択される、請求項１に記載の触媒組成物。
【請求項１７】  エタンおよび／またはエチレンを含む気体混合物から酢酸を製造する方法において、気体混合物を請求項１〜１６のいずれか一項に記載の触媒組成物の存在下に高められた温度にて分子状酸素含有ガスと接触させることを特徴とする酢酸の製造方法。
【請求項１８】  酢酸および／または酢酸ビニルを製造するための一体的方法における請求項１〜１６のいずれか一項に記載の触媒組成物の使用において：
（ａ）第１反応帯域にてエチレンおよび／またはエタンと必要に応じ水蒸気とを含むガス状供給源料をエチレンから酢酸までおよび／またはエタンから酢酸および／またはエチレンまで酸化するのに活性な請求項１〜１６のいずれか一項に記載の触媒の存在下に分子状酸素含有ガスと接触させて酢酸と水とエチレン（未反応エチレンおよび／または同時生成エチレンのいずれかとして）と必要に応じエタン、一酸化炭素、二酸化炭素および／または窒素とを含む第１生成物流を生成させ；
（ｂ）第２反応帯域にて追加エチレンおよび／または酢酸の存在下もしくは不存在下に少なくとも酢酸およびエチレンと必要に応じ１種もしくはそれ以上の水、エタン、一酸化炭素、二酸化炭素および／または窒素とを含む第１ガス生成物流の少なくとも１部を酢酸ビニルの生成につき活性な触媒の存在下に分子状酸素含有ガスと接触させて酢酸ビニルと水と酢酸と必要に応じエチレンとを含む第２生成物流を生成させる
ことを特徴とする触媒組成物の使用。
【請求項１９】
（ｃ）工程（ｂ）からの生成物流を蒸留により、酢酸ビニルと水とを含む頭上共沸フラクションと酢酸を含む底部フラクションとに分離し；
（ｄ）（ｉ）工程（ｃ）で分離された底部フラクションから酢酸を回収すると共に必要に応じ工程（ｃ）で分離された共沸フラクションを水の部分的もしくは完全な分離の後に工程（ｃ）まで循環させ、または
（ｉｉ）工程（ｃ）で分離された共沸フラクションから酢酸ビニルを回収すると共に必要に応じ工程（ｃ）で分離された底部フラクションを工程（ｂ）まで循環させ、または
（ｉｉｉ）工程（ｃ）で分離された底部フラクションから酢酸を回収すると共に工程（ｃ）で回収された頭上共沸フラクションから酢酸ビニルを回収する
工程をさらに含む、酢酸および／または酢酸ビニルを製造するための一体的方法における請求項１〜１６のいずれか一項に記載の触媒組成物の請求項１８に記載の使用。
【手続補正２】
【補正対象書類名】明細書
【補正対象項目名】００１３
【補正方法】変更
【補正の内容】
【００１３】
従って本発明は、エタンおよび／またはエチレンを酢酸まで選択酸化するための触媒組成物を提供し、組成物は酸素と組み合わせて元素：
Ｍｏａ．Ｗｂ．Ａｇｃ．Ｉｒｄ．［Ｎｂ＋Ｖ］ｅ．Ｙｆ            （Ｉ）
［式中、ＹはＣｒ、Ｍｎ、Ｔａ、Ｔｉ、Ｂ、Ａｌ、Ｇａ、Ｉｎ、Ｐｔ、Ｚｎ、Ｃｄ、Ｂｉ、Ｃｅ、Ｃｏ、Ｒｈ、Ｃｕ、Ａｕ、Ｆｅ、Ｒｕ、Ｏｓ、Ｋ、Ｒｂ、Ｃｓ、Ｍｇ、Ｃａ、Ｓｒ、Ｂａ、Ｚｒ、Ｈｆ、Ｎｉ、Ｐ、Ｐｂ、Ｓｂ、Ｓｉ、Ｓｎ、Ｔｌ、Ｕ、ＲｅおよびＰｄよりなる群から選択される１種もしくはそれ以上の元素であり；
ａ、ｂ、ｃ、ｄ、ｅおよびｆは
０＜ａ≦１、０≦ｂ＜１およびａ＋ｂ＝１；
０＜（ｃ＋ｄ）≦０．１；
０＜ｅ≦２；および
０≦ｆ≦２
となるような各元素のグラム原子比を示す］
からなることを特徴とする。
【手続補正３】
【補正対象書類名】明細書
【補正対象項目名】００１４
【補正方法】変更
【補正の内容】
【００１４】
式（Ｉ）に含まれる触媒は次のものを包含する：
Ｍｏａ．Ｗｂ．Ａｇｃ．［Ｎｂ＋Ｖ］ｅＹｆ
Ｍｏａ．Ｗｂ．Ｉｒｄ．［Ｎｂ＋Ｖ］ｅＹｆ
Ｍｏａ．Ｗｂ．［Ａｇ＋Ｉｒ］ｃ＋ｄ．［Ｎｂ＋Ｖ］ｅ．Ｙｆ
Ｍｏａ．Ａｇｃ．［Ｎｂ＋Ｖ］ｅ．Ｙｆ
Ｍｏａ．Ｉｒｄ．［Ｎｂ＋Ｖ］ｅ．Ｙｆ
Ｍｏａ．［Ａｇ＋Ｉｒ］ｃ＋ｄ．［Ｎｂ＋Ｖ］ｅ．Ｙｆ
［Ｍｏ＋Ｗ］ａ＋ｂ．Ａｇｃ．［Ｎｂ＋Ｖ］ｅ．Ｙｆ
［Ｍｏ＋Ｗ］ａ＋ｂ．Ｉｒｄ．［Ｎｂ＋Ｖ］ｅ．Ｙｆ
［Ｍｏ＋Ｗ］ａ＋ｂ．［Ａｇ＋Ｉｒ］ｃ＋ｄ．［Ｎｂ＋Ｖ］ｅ．Ｙｆ